(57)【要約】【課題】  ホーロー製のトッププレート上での使用時、アルカリ性洗剤の残留及び高温の条件下における、トッププレート上に変色が発生する虞が減少したガスレンジ用トッププレート覆いを提供する。【解決手段】  トッププレート覆い１は、紙４と、紙４の上方面に第１の接着剤層６を介して積層された第１のアルミニウム箔５と、紙４の下方面に第２の接着剤層８を介して積層された第２のアルミニウム箔７と、第２のアルミニウム箔７の下方面に積層された保護コート層１０とから構成されている。このように構成することで、使用時に、第２のアルミニウム箔の下方面とトッププレートの上方面とが直接的には接触せず、高温アルカリ耐性を有する合成樹脂からなる保護コート層がトッププレートに接触するため、ホーロー製のトッププレート上での使用時、アルカリ性洗剤の残留及び高温の条件下における、トッププレート上に変色が発生する虞が減少する。【選択図】  図２
2018091602.tif 000002
【特許請求の範囲】
【請求項１】
ガスレンジのホーロー製トッププレートの上方面を覆うように設置されるガスレンジ用トッププレート覆いであって、
シート状の紙と、
前記紙の上方面に積層された第１のアルミニウム箔と、
前記紙の下方面に積層された第２のアルミニウム箔と、
前記第２のアルミニウム箔の下方面に積層された、高温アルカリ耐性を有する合成樹脂からなる保護コート層とを備えた、ガスレンジ用トッププレート覆い。
【請求項２】
前記合成樹脂は、エポキシ−アミノ樹脂である、請求項１記載のガスレンジ用トッププレート覆い。
【請求項３】
前記保護コート層の表面に対しメチルエチルケトン含浸ウエスを９００ｇ荷重にて１５ｃｍ間を１０往復させるラビングテストを行った後に前記保護コート層の剥離が発生しない、請求項１又は請求項２記載のガスレンジ用トッププレート覆い。
【請求項４】
前記ガスレンジにおけるガスバーナーの外径に対応した開口と、
前記開口周辺に形成され、異なったタイプのガスレンジのガスバーナーに対応した他の開口を形成するための開口補助線とを更に備え、
前記保護コート層の表面は、防滑性を有する、請求項１から請求項３のいずれかに記載のガスレンジ用トッププレート覆い。
【請求項５】
ガスレンジのホーロー製トッププレートの上方面を覆うように設置されるガスレンジ用トッププレート覆いであって、
その下方面がアルミニウム金属質材料からなるシート本体と、
前記シート本体の下方面に積層された、高温アルカリ耐性を有する合成樹脂からなる保護コート層とを備えた、ガスレンジ用トッププレート覆い。
【発明の詳細な説明】
【技術分野】
【０００１】
この発明はガスレンジ用トッププレート覆いに関し、特に、ガスレンジのトッププレートの上方面を覆うように設置されるガスレンジ用トッププレート覆いに関するものである。
【背景技術】
【０００２】
従来、ガスレンジのトッププレート上に設置して使用されるトッププレート覆いが存在する。
【０００３】
図４は特許文献１に開示された従来のトッププレート覆いの全体形状を示した平面図であり、図５は図４で示したＶ−Ｖラインの拡大断面図である。
【０００４】
これらの図を参照して、トッププレート覆い５１を構成するシート本体５２は、矩形シート形状を有し、後述するガスレンジにおけるガスバーナーの外径（位置及び大きさ）に対応した複数の開口６１ａ〜６１ｃが形成されている。
【０００５】
又、シート本体５２は、難燃紙５４の両面にアルミニウム箔５５ａ、５５ｂを接着剤層５６ａ、５６ｂを介して積層して構成されている。
【０００６】
次に、図６は図４で示したトッププレート覆いの使用状態を示す斜視図である。
【０００７】
図を参照して、トッププレート覆い５１の底面部５３は、ガスレンジ７１の機器台上面に形成された凹形状のトッププレート７２にはまり込むような大きさに設定されている。
トッププレート７２は種々の素材からなるものが存在し、例えばホーロー製のものが存在する。又、トッププレート覆い５１の複数の開口６１ａ〜６１ｃの各々は、ガスレンジ７１における複数のガスバーナー７３ａ〜７３ｃの各々の外径と対応するように設定されている。
【０００８】
このように構成されていることにより、トッププレート覆い５１はガスレンジ７１の機器台上面全体をほぼ覆うように設置される。トッププレート覆い５１を設置した状態でガスレンジ７１を使用して調理を行ったとき、調理に伴って飛び散った水分や油分を含む調理カス等の汚れがガスレンジ７１上面に到達するのをトッププレート覆い５１が阻止し、ガスレンジ７１のトッププレート７２の汚れを防止する。
【先行技術文献】
【特許文献】
【０００９】
【特許文献１】特開２０００−２０５５８１号公報
【発明の概要】
【発明が解決しようとする課題】
【００１０】
従来のトッププレート覆い５１は使用時に、シート本体５２の最も下方に積層されたアルミニウム箔５５ｂの下方面とトッププレート７２の上方面とが直接的に接触している。そのため、ガスレンジ７１で調理を行うと、特に揚げ物等の高温かつ比較的長時間に亘る調理の際には、ガスバーナー７３周辺のトッププレート７２とトッププレート覆い５１との接触箇所が２００度（摂氏であり、以下、温度については同様とする。）以上の高温に達することがある。
【００１１】
又、トッププレート覆い５１を取り外し、アルカリ性洗剤を用いてガスレンジ７１のトッププレート７２の上方面を清掃することがある。清掃後には再度トッププレート覆い５１をトッププレート７２上に設置するが、その際にトッププレート７２とトッププレート覆い５１との接触箇所にアルカリ性洗剤が残留していることがある。
【００１２】
そして、従来のトッププレート覆いをホーロー製のトッププレート上に直接的に接触するように設置し、接触箇所にアルカリ性洗剤が残留していると共にガスバーナー７３を使用することでガスバーナー７３周辺のトッププレート７２とトッププレート覆い５１との接触箇所が高温になったとき（特に、２００度以上の高温に達したとき）、トッププレートの上方面に濃いシミ状の変色が発生することがある。
【００１３】
尚、上述した直接的な接触とは、二つの面が厳密に密着することを要さず、トッププレート覆いをトッププレート上に通常の設置方法にて設置した状態における、トッププレート覆いの下方面とトッププレートの上方面との接触状態を含む。又このとき、少量の液体を介して接触することを含む。
【００１４】
又、上述した問題は、アルカリ性洗剤がｐＨ１１以上の強アルカリ性である場合に顕著である。
【００１５】
このような問題は、アルミニウム金属質材料面とホーロー材料面とが直接的に接触していること、その接触箇所にアルカリ性洗剤が残留していること、及び、接触箇所が高温に達したこと、以上の条件において反応が起こり発生するものである。即ち、例えばホーロー以外の素材からなるトッププレートにおいて従来のトッププレート覆いを使用してもこのような問題は発生せず、又、ホーロー製のトッププレートにおいて接触箇所にアルカリ性洗剤が残留している場合でも、通常の使用方法では高温（２００度）に達する機会が少なく又その温度が保持される時間も短いことから問題が発生し難く、発生する場合にも７０度程度の高温に達してから変色が発生するまでに３ヶ月（２０００時間）以上の期間を要していた。そのため問題発生の頻度は高くなく、現時点まで発見されることのなかったものであるが、発生した場合にはトッププレート上の変色箇所は各種洗剤等を使用しても容易には除去できないものであるため、改善の必要性が高い。
【００１６】
この発明は、上記のような課題を解決するためになされたもので、ホーロー製のトッププレート上での使用時、アルカリ性洗剤の残留及び高温の条件下における、トッププレート上に変色が発生する虞が減少したガスレンジ用トッププレート覆いを提供することを目的とする。
【課題を解決するための手段】
【００１７】
上記の目的を達成するために、請求項１記載の発明は、ガスレンジのホーロー製トッププレートの上方面を覆うように設置されるガスレンジ用トッププレート覆いであって、シート状の紙と、紙の上方面に積層された第１のアルミニウム箔と、紙の下方面に積層された第２のアルミニウム箔と、第２のアルミニウム箔の下方面に積層された、高温アルカリ耐性を有する合成樹脂からなる保護コート層とを備えたものである。
【００１８】
このように構成すると、使用時に、第２のアルミニウム箔の下方面とトッププレートの上方面とが直接的には接触せず、高温アルカリ耐性を有する合成樹脂からなる保護コート層がトッププレートに接触する。
【００１９】
請求項２記載の発明は、請求項１記載の発明の構成において、合成樹脂は、エポキシ−アミノ樹脂であるものである。
【００２０】
このように構成すると、保護コート層は、高温強アルカリ耐性を有する。又、その表面の撥水性が向上する。更に、防滑性が向上する。
【００２１】
請求項３記載の発明は、請求項１又は請求項２記載の発明の構成において、保護コート層の表面に対しメチルエチルケトン含浸ウエスを９００ｇ荷重にて１５ｃｍ間を１０往復させるラビングテストを行った後に保護コート層の剥離が発生しないものである。
【００２２】
このように構成すると、第２のアルミニウム箔に対する固着性が安定した保護コート層となる。
【００２３】
請求項４記載の発明は、請求項１から請求項３のいずれかに記載の発明の構成において、ガスレンジにおけるガスバーナーの外径に対応した開口と、開口周辺に形成され、異なったタイプのガスレンジのガスバーナーに対応した他の開口を形成するための開口補助線とを更に備え、保護コート層の表面は、防滑性を有するものである。
【００２４】
このように構成すると、開口補助線を用いて他の開口を形成することができる。又、トッププレート覆いの下方面の防滑性が向上する。
【００２５】
請求項５記載の発明は、ガスレンジのホーロー製トッププレートの上方面を覆うように設置されるガスレンジ用トッププレート覆いであって、その下方面がアルミニウム金属質材料からなるシート本体と、シート本体の下方面に積層された、高温アルカリ耐性を有する合成樹脂からなる保護コート層とを備えたものである。
【００２６】
このように構成すると、使用時に、アルミニウム金属質材料の下方面とトッププレートの上方面とが直接的には接触せず、高温アルカリ耐性を有する合成樹脂からなる保護コート層がトッププレートに接触する。
【発明の効果】
【００２７】
以上説明したように、請求項１記載の発明は、使用時に、第２のアルミニウム箔の下方面とトッププレートの上方面とが直接的には接触せず、高温アルカリ耐性を有する合成樹脂からなる保護コート層がトッププレートに接触するため、ホーロー製のトッププレート上での使用時、アルカリ性洗剤の残留及び高温の条件下における、トッププレート上に変色が発生する虞が減少する。
【００２８】
請求項２記載の発明は、請求項１記載の発明の効果に加えて、保護コート層は、高温強アルカリ耐性を有するため、強アルカリ性洗剤を使用する場合、トッププレート上に変色が発生する虞がより確実に減少する。又、その表面の撥水性が向上するため、清掃の手間が減少する。更に、防滑性が向上するため、設置の安定性が向上する。
【００２９】
請求項３記載の発明は、請求項１又は請求項２記載の発明の効果に加えて、第２のアルミニウム箔に対する固着性が安定した保護コート層となるため、トッププレート上に変色が発生する虞が更に減少する。
【００３０】
請求項４記載の発明は、請求項１から請求項３のいずれかに記載の発明の効果に加えて、開口補助線を用いて他の開口を形成することができるため、異なったタイプのガスレンジにも対応して設置することができ、使用勝手が向上する。又、トッププレート覆いの下方面の防滑性が向上するため、開口補助線に沿って他の開口を形成する際のずれを防止でき、使用勝手が向上する。
【００３１】
請求項５記載の発明は、使用時に、アルミニウム金属質材料の下方面とトッププレートの上方面とが直接的には接触せず、高温アルカリ耐性を有する合成樹脂からなる保護コート層がトッププレートに接触するため、ホーロー製のトッププレート上での使用時、アルカリ性洗剤の残留及び高温の条件下における、トッププレート上に変色が発生する虞が減少する。
【図面の簡単な説明】
【００３２】
【図１】この発明の実施の形態によるトッププレート覆いの全体形状を示す平面図である。
【図２】図１で示したＩＩ−ＩＩラインの拡大断面図である。
【図３】図１で示したトッププレート覆いの使用状態を示す斜視図である。
【図４】従来のトッププレート覆いの全体形状を示した平面図である。
【図５】図４で示したＶ−Ｖラインの拡大断面図である。
【図６】図４で示したトッププレート覆いの使用状態を示す斜視図である。
【発明を実施するための形態】
【００３３】
図１はこの発明の実施の形態によるトッププレート覆いの全体形状を示す平面図であり、図２は図１で示したＩＩ−ＩＩラインの拡大断面図であり、図３は図１で示したトッププレート覆いの使用状態を示す斜視図である。
【００３４】
これらの図を参照して、トッププレート覆い１のシート本体２は、例えば縦４０ｃｍ、横６０ｃｍの略矩形シート状を有し、ガスレンジ２１における複数のガスバーナー２３ａ〜２３ｃの各々の外径に対応した複数の開口１１ａ〜１１ｃが形成されている。図３で示すように、トッププレート覆い１は、ガスレンジ２１のトッププレート２２の上方面を覆うように設置される。従来のトッププレート覆いと同様、トッププレート覆い１を設置した状態でガスレンジ２１を使用して調理を行ったとき、調理に伴って飛び散った水分や油分を含む調理カス等の汚れがガスレンジ２１上面に到達するのをトッププレート覆い１が阻止し、ガスレンジ２１のトッププレート２２の汚れを防止する。そして、揚げ物等の調理の際には、ガスバーナー２３周辺のトッププレート２２とトッププレート覆い１との接触箇所が２００度以上の高温に達することがある。
【００３５】
尚、上方あるいは下方とは、トッププレート覆い１の設置状態において、トッププレート２２に対してトッププレート覆い１の存在する方向を上方とし、逆の方向を下方とする。
【００３６】
トッププレート覆い１を構成するシート本体２は、図２で示すように、紙４と、紙４の上方面に第１の接着剤層６を介して全面に積層された第１のアルミニウム箔５と、紙４の下方面に第２の接着剤層８を介して全面に積層された第２のアルミニウム箔７と、第２のアルミニウム箔７の下方面の全面に積層された保護コート層１０とから構成されている。尚、図２においては第１の接着剤層６及び第２の接着剤層８は紙４の表裏面に明確に層として別個に形成されているが、第１の接着剤層６及び第２の接着剤層８を紙４に浸透させて一体となっていても良い。
【００３７】
ここで、本実施の形態に係る紙４は、シート状であってトッププレート覆いの形状の基礎となる部分であり、保形性と折り曲げし易さとを両立させる観点から、坪量（シート本体における平均坪量）が７０ｇ／ｍ２以上３００ｇ／ｍ２以下であることが好ましい。
【００３８】
又、上述した紙４は、公知の紙を用いることが可能であるが、ガスバーナー周辺に設置して使用する際の安全性確保の観点から、難燃紙であることが好ましく、不燃紙であることが更に好ましい。紙の種類は特に限定されないが、所望の用途に応じて、純白ロール紙、クラフト紙、パーチメント紙、アイボリー紙、マニラ紙、カード紙、カップ紙、グラシン紙等を用いることができる。
【００３９】
次に、本実施の形態に係る第１のアルミニウム箔５は、アルミニウム金属質材料（アルミニウム合金を含む）からなり、防湿性、ガスバリア性、耐熱性、形態保持性等を有すると共にメタリックな光沢性により美観を向上させる。耐久性や形態保持性の確保と後述する破断のし易さを確保する観点から、厚さ（シート本体における平均厚さ）が６μｍ以上５０μｍ以下であることが好ましい。
【００４０】
又、上述した第１のアルミニウム箔５は、焼きなまし等の安定化処理を行ったものでも良いし、行っていないものでも良い。
【００４１】
更に、本実施の形態においては、第１のアルミニウム箔５の上方面は耐熱インキによって全面印刷され意匠性を向上させると共に汚れの拭き取り易さを向上させているが、印刷は必ずしも必要なものではない。
【００４２】
次に、本実施の形態に係る第２のアルミニウム箔７は、上述した第１のアルミニウム箔５と同様に、アルミニウム金属質材料（アルミニウム合金を含む）からなり、防湿性、ガスバリア性、耐熱性、形態保持性等を有する。耐久性や形態保持性の確保と加工し易さを確保する観点から、厚さが６μｍ以上５０μｍ以下であることが好ましい。
【００４３】
尚、本実施の形態においては、第１のアルミニウム箔５が紙４の上方面に、厚さ１５μｍ程度の第１の接着剤層６を介して一般的なラミネート加工により貼り合わせることで積層されているが、他の接着手段を用いても良いし、接着層を介することなく蒸着等によりアルミニウムを積層しても良い。又、第２の接着剤層８を用いた第２のアルミニウム箔７の紙４に対する積層手段も、第１の接着剤層６及び第１のアルミニウム箔５の場合と同様であるので記載を繰り返さない。
【００４４】
このように、シート本体２の紙４の両面が、形態保持性を有する第１のアルミニウム箔５及び第２のアルミニウム箔７で覆われる。従って、紙４の吸湿が抑えられると共に、シート本体２の保形性が向上する。その結果、ガスレンジからの熱や湿気による反りが抑えられるので、設置するトッププレートにフィットさせることができる。
【００４５】
次に、本実施の形態に係る保護コート層１０は、高温アルカリ耐性を有する合成樹脂からなり、トッププレート覆い１の使用時に接触箇所において高温に達したアルカリ性洗剤が第２のアルミニウム箔７に到達するのを阻止する。
【００４６】
ここで、高温アルカリ耐性とは、７０度程度の高温環境下において、ｐＨ８以上のアルカリに接しても物性が著しく低下することのない性能をいい、特に２００度以上の高温環境下においても同様の性能であることが好ましい。高温アルカリ耐性の有無は具体的には、後述する実施例の高温アルカリ環境試験に従ってトッププレート覆いを使用したとき、ホーロー製のトッププレート上に変色が発生するか否かによって判断することが可能である。尚、高温に対する耐性（耐熱性）及びアルカリに対する耐性をいずれも有している場合であっても、高温アルカリ耐性を有しているとは限らない。
【００４７】
本実施の形態に係るトッププレート覆いにあっては、シート本体の最も下方に保護コート層が積層されていることにより、使用時に、第２のアルミニウム箔の下方面とトッププレートの上方面とが直接的には接触せず、高温アルカリ耐性を有する合成樹脂からなる保護コート層がトッププレートに接触するため、ホーロー製のトッププレート上での使用時、アルカリ性洗剤の残留及び高温の条件下における、トッププレート上に変色が発生する虞が減少する。
【００４８】
従来のトッププレート覆いにあっては、最も下方に積層されたアルミニウム箔の表面に保護コート層を設けることは、そのアルミニウム箔の銀色面の意匠性の高さ（流通時や使用前には視認可能）、トッププレートと接触する裏面であることから保護コート層の必要性が低いこと、又、コストが発生すること等から一般的でなかった。本発明にあっては、第２のアルミニウム箔の下方面に高温アルカリ耐性を有する合成樹脂からなる保護コート層をあえて積層することで、トッププレート上の変色発生の虞を減少させたものである。
【００４９】
又、２００度以上の高温アルカリ耐性を有する合成樹脂としては、例えばエポキシ−アミノ樹脂、エポキシ、ポリイミド、ポリエチレンテレフタレート、ポリアミドイミド等が挙げられる。又、エポキシ−アミノ樹脂であることが好ましい。エポキシ−アミノ樹脂からなる保護コート層は、高温強アルカリ耐性を有するため、強アルカリ性洗剤を使用する場合、トッププレート上に変色が発生する虞がより確実に減少する。又、その表面の撥水性が向上するため、清掃の手間が減少すると共に接触箇所におけるアルカリ性洗剤の残留の虞が減少する。更に、防滑性が向上するため、設置の安定性が向上する。
【００５０】
ここで、高温強アルカリ耐性とは、ｐＨ１１以上の強アルカリに対する性能をいうこと以外は上述した高温アルカリ耐性と基本的に同様であるので記載を繰り返さない。一般的な家庭用洗剤であっても、例えば強アルカリ電解水を主成分として含むｐＨ１２〜１３の洗剤が存在するため、高温強アルカリ耐性を有することは重要である。
【００５１】
又、上述した保護コート層１０の厚さは、０．５μｍ以上１０μｍ以下であることが好ましい。薄すぎては十分に高温アルカリ耐性を発揮することができず、又、厚すぎては後述するトッププレート覆いの破断が容易でなくなるためである。
【００５２】
又、上述した保護コート層１０を積層する手段としては、合成樹脂を面状に積層する公知の手段を用いることができ、例えば合成樹脂をこれに適した溶剤中に溶解又は分散させたものを用いた、グラビア印刷等の印刷、塗布、フィルムのラミネート等が挙げられる。
【００５３】
又、上述した保護コート層１０の第２のアルミニウム箔７に対する固着性としては、ウエスに溶剤としてのメチルエチルケトンを染み込ませて９００ｇの錘に巻き付け、保護コート層１０の表面１５ｃｍ間を１０往復させるラビングテストを行った後に保護コート層１０の剥離が発生しないものであることが好ましい。尚、ここで剥離とは、ラビングテストの往復工程において保護コート層の表面が徐々に剥がれたり削られたりすることを含む。又、剥離が発生しないものとは、ラビングテストを行った後に第２のアルミニウム箔の露出が発生しないものをいう。即ち、保護コート層１０の硬化を十分なものとすることで第２のアルミニウム箔７に対する固着性が安定した保護コート層１０となるため、トッププレート上に変色が発生する虞が更に減少する。このような保護コート層１０を積層する手段としては、例えば上述したグラビア印刷の乾燥工程において、乾燥温度を５０度以上２５０度以下（好ましくは１６０度以上２００度以下）、湿度を１０％以上８０％以下（好ましくは３０％以上６０％以下）、ライン速度を１０ｍ／分以上２００ｍ／分（好ましくは、５０ｍ／分以上１２０ｍ／分以下）、及び、乾燥時間を３０秒以上１時間以下（好ましくは５分以上１２分以下）とする方法が挙げられるが、これに限られず保護コート層を十分に硬化できれば良い。
【００５４】
次に、トッププレート覆いが備える開口補助線について説明する。
【００５５】
図１を参照して、トッププレート覆い１には、上述したように特定機種のガスレンジのガスバーナーの外径に対応した開口１１ａ〜１１ｃが形成されている。又、開口１１ａの周辺には、異なったタイプのガスレンジのガスバーナーの外径に対応した位置及び大きさに開口補助線としての切れ目１２ａが形成され、更にその外方には更に異なったタイプのガスレンジの外径に対応した位置及び大きさに開口補助線としての切れ目１３ａが形成されている。更に、開口１１ｂの周辺及び開口１１ｃの周辺にも同様に、切れ目１２ｂ及び切れ目１３ｂ並びに切れ目１２ｃ及び切れ目１３ｃが形成されている。
【００５６】
ここで、切れ目は、シート本体の下方面から保護コート層と第２のアルミニウム箔と紙の一部とに連続して形成されたものである。製造にあたっては、例えばシート本体２に対してトムソン刃を用いて、下方面から保護コート層１０、第２のアルミニウム箔７及び紙４の少なくとも一部まで連続した切れ込みを入れることで形成することができる。
【００５７】
これによって、例えば開口１１ａに対応するガスバーナーのリングプレートの外径が切れ目１２ａに対応した機種の場合、使用者がプラスチック製ナイフ等を用いて切れ目１２ａを基準にシート本体２を破断することによって、開口１１ａに代えてより大きな他の開口をシート本体２に形成することができるため、異なったタイプのガスレンジにも対応して設置することができ、使用勝手が向上する。尚、切れ目１２ｂ、１２ｃ及び１３ａ〜１３ｃにあっても切れ目１２ａと同様である。
【００５８】
本実施の形態にあっては、図３に示したように、開口１１ａがガスバーナー２３ａのリングプレート２４ａの外径に合致しており、開口１１ｂがガスバーナー２３ｂのリングプレート２４ｂの外径に合致しており、開口１１ｃがガスバーナー２３ｃのリングプレート２４ｃの外径に合致している。そのため、切れ目を用いて新たに他の開口を形成する必要はないが、本実施の形態と異なったタイプのガスレンジに対して設置する場合には、そのガスレンジのガスバーナーの各々の外径に合わせて、切れ目を使用して他の開口を形成した状態で使用すれば良い。
【００５９】
そして、切れ目によって他の開口を形成する際には、上述したように使用者が設置状態において上方から破断することとなるが、従来のトッププレート覆いのようにトッププレートと接触する面がアルミニウム箔であると、防滑性の低さから破断する際にずれが生じることがある。
【００６０】
そのため、本実施の形態に係る保護コート層は、例えばエポキシ−アミノ樹脂等の防滑性を有する合成樹脂を用いる、あるいは防滑処理を施す等して、その表面が防滑性を有するものとすることが好ましい。開口補助線を備えるトッププレート覆いにあっては、このように保護コート層の表面が防滑性を有するものとすることで、開口補助線に沿って他の開口を形成する破断の際のずれを防止でき、更に使用勝手が向上する相乗効果を奏する。
【００６１】
尚、本実施の形態においては、トッププレート覆いが図１に示したような特定の全体形状であったが、図６に示したような従来のトッププレート覆いと同様の全体形状であっても良い。又、トッププレート覆いは、完全にガスレンジのトッププレート全体を覆うものではなく、ガスレンジにおけるガスバーナーの周囲のトッププレートのみを覆うためのトッププレート覆い（例えば、円板状で中央部には１つのガスバーナーの大きさに対応した開口を形成したトッププレート覆い）であっても良い。
【００６２】
又、本実施の形態においては、第２のアルミニウム箔の下方面に保護コート層が積層されていたが、第１のアルミニウム箔の上方面に、高温アルカリ耐性を有する第２の合成樹脂からなる第２の保護コート層が更に積層されていても良い。尚、第１のアルミニウム箔の上方面は直接トッププレート覆いと接することが無いので、第２の合成樹脂は本実施の形態に係る上述した合成樹脂と異なるものであっても良いし、同様であっても良い。従って、第２の保護コート層の構成は本実施の形態に係る上述した保護コート層の構成と異なるものであっても良いし、同様であっても良い。但し、トッププレート覆いの表裏を返して使用するような場合には、トッププレート覆いの表裏いずれも高温アルカリ耐性を備えることが望ましいため、第２の保護コート層の構成は本実施の形態に係る上述した保護コート層の構成と同様であることが好ましい。その場合、第２の合成樹脂としてもエポキシ−アミノ樹脂が好適である。このように構成することで、トッププレート覆いの表裏を返して使用したときにも、トッププレート上に変色が発生する虞が減少する。
【００６３】
更に、本実施の形態においては、シート本体が特定の積層構造であったが、その下方面がアルミニウム金属質材料からなるシート本体と、シート本体の下方面に積層された、高温アルカリ耐性を有する合成樹脂からなる保護コート層とを備えたトッププレート覆いであれば、本発明を同様に適用することができる。即ち、使用時に、アルミニウム金属質材料の下方面とトッププレートの上方面とが直接的には接触せず、高温アルカリ耐性を有する合成樹脂からなる保護コート層がトッププレートに接触するため、ホーロー製のトッププレート上での使用時、アルカリ性洗剤の残留及び高温の条件下における、トッププレート上に変色が発生する虞が減少する。例えば、本実施の形態に係るトッププレート覆いと同等の機能を奏する形状及び厚さを有するアルミニウム箔成形体の下方面に保護コート層を積層したトッププレート覆いが挙げられる。
【００６４】
更に、本実施の形態においては、シート本体に形成されている開口は３箇所であったが、開口は使用対象となるガスレンジのガスバーナーの数に合わせて形成されるものであり、他の個数であっても良い。又、開口は形成せず、全て開口補助線によるものであっても良い。
【００６５】
更に、本実施の形態においては、開口補助線として切れ目が形成されていたが、他の開口の形成位置の基準となるものであれば他の手段であっても良い。例えばミシン目状の罫線等が挙げられる。
【００６６】
更に、本実施の形態においては、開口補助線を備えたトッププレート覆いであったが、開口補助線がなくても良い。
【００６７】
更に、本実施の形態においては、第１のアルミニウム箔が紙の上方面の、又、第２のアルミニウム箔が紙の下方面の、更に、保護コート層が第２のアルミニウム箔の下方面の、それぞれ全面に積層されたものであったが、いずれも全面でなくとも良い。例えば、保護コート層が、使用時に高温に達し得る開口周辺においてのみ積層されたもの等が挙げられる。尚、それぞれ全面に積層されたものであることが、トッププレート覆いのトッププレートに対する設置のフィット性向上や製造のし易さの観点から好ましい。
【００６８】
更に、本実施の形態においては、保護コート層が第２のアルミニウム箔の下方面に直接積層されたものであったが、保護コート層と第２のアルミニウム箔との間に接着剤層その他の層が積層されていても良い。即ち、保護コート層が第２のアルミニウム箔の下方の面に積層されており、使用時に保護コート層が設置箇所のトッププレートと接触すれば良い。
【００６９】
更に、本発明においては、ホーロー製とは、４２５℃以上の温度で、融解によって鉄やアルミニウム等の金属質に接合された本質的に磁化又はガラス質の無機コーティング、又は、このような無機コーティングが天板（トッププレート覆いを設置する面）に施された製品をいう。このような製品には、ホーロー用鋼板のみならず、その上方面の一部又は全部にカラー層、マイカ層、クリア層、ガラス繊維、ガラスコート等が施された多層構成を含む。
【実施例】
【００７０】
以下、実施例に基づいて本発明について具体的に説明する。尚、本実施の形態は実施例に限定されるものではない。
【００７１】
Ｉ．試験に用いたトッププレート覆いの構成
図２に示したような、紙（坪量１００ｇ／ｍ２）の両面に第１のアルミニウム箔（厚さ１２μｍ）及び第２のアルミニウム箔（厚さ６．５μｍ）が、それぞれ第１の接着剤層及び第２の接着剤層を介して積層されたシート本体を準備し、第２のアルミニウム箔の下方面に以下に記載する各構成の保護コート層（厚さ１μｍ）が積層された実施例１、実施例２及び比較例１のシート本体を作製した。
実施例１及び実施例２：エポキシ−アミノ樹脂
比較例１：塩化ビニル酢酸ビニル共重合体（塩酢ビ）系樹脂
実施例１及び実施例２の作製にあたっては、エポキシ−アミノ樹脂と有機溶媒（コート剤の総量１００重量％において６５重量％〜７５重量％）を少なくとも含むコート剤を固形分１ｇ／ｍ２の塗布量にて第２のアルミニウム箔の下方面にグラビア印刷により積層し、上述した乾燥条件により硬化させた。
【００７２】
このとき、実施例１及び実施例２の保護コート層の表面に対し、メチルエチルケトン含浸ウエスを９００ｇ荷重にて１５ｃｍ間を１０往復させるラビングテストを行った後に保護コート層の剥離が発生しない（第２のアルミニウム箔の露出が発生しない）ものであった。
【００７３】
比較例１の作製にあたっては、塩酢ビ系樹脂と有機溶媒とを少なくとも含むコート剤を用いた。積層方法は実施例１及び実施例２と同様である。
【００７４】
以上の２種のトッププレート覆いを用いて、高温アルカリ環境下においてホーロー製のトッププレート上の変色発生の有無を確認する高温アルカリ環境試験を行った。
【００７５】
ＩＩ．高温アルカリ環境試験
試験体として、上記Ｉで作製した各トッププレート覆いのシート本体から縦５ｃｍ×横５ｃｍの矩形シート状に切り出した試験体を準備した。
【００７６】
実施例１及び比較例１のガスレンジとして、リンナイ株式会社製「ＲＳ３１Ｗ１３Ｋ１０Ｒ−ＶＬ」のガスコンロを準備した。その天板の構成は、ホーロー用鋼板の上にカラーホーローを積層し、その上に更にクリア層及びマイカ層を積層したものである。又、実施例２のガスレンジとして、リンナイ株式会社製「ＲＳ３１Ｗ１３Ｈ２Ｒ−ＢＬ」のガスコンロを準備した。その天板の構成は、ホーロー用鋼板からなるものである。尚、いずれも図３に示したガスレンジと基本的に同様の構成である。
【００７７】
アルカリ性洗剤として、レック株式会社製「水の激落ち君」を準備した。
【００７８】
まず、室内で、ガスレンジのガスバーナー周辺のトッププレート上の６箇所に、アルカリ性洗剤をスポイトで２滴（約１ｍＬ）垂らし、その上に試験体を保護コート層を設置面として互いに重ならないように設置した。この操作を実施例１、実施例２及び比較例１の３試験においてそれぞれ実施した。
【００７９】
次に、ガスレンジのガスバーナー上に水を８割程度入れた市販の２６ｃｍ径のフライパンを乗せ、ガスバーナーを点火し火力を最大にしたまま１時間経過させた。尚、約４０分経過時点でガスレンジのガスバーナー周辺の温度は２５０度に達し、１時間経過時までその温度が維持された。
【００８０】
そして、１時間経過後にガスバーナーを消化し、常温常湿の室内で放置した。１ヶ月ごとに試験体をそれぞれ２枚ずつ取り除いてトッププレート上に変色が発生したか否かを目視にて確認し、計３ヶ月に亘って実施した。
【００８１】
結果は以下の表１のようになった。
【００８２】
【表１】
2018091602.tif 000003
表中、「○」は試験体２枚の設置箇所のいずれにも変色が発生していなかったこと、「×」は試験体２枚の設置箇所の少なくとも１箇所に変色が発生したこと、「−」はそれ以前に変色が発生していたためデータが無いことを示す。
【００８３】
実施例１及び実施例２は、３ヶ月が経過してもトッププレート上に変色が発生することがなく、良好な結果となることが確認された。
【００８４】
比較例１は、１ヶ月目にはトッププレート上に変色が発生していた。高温アルカリ環境下において塩酢ビ系樹脂が剥離（溶解）し、ホーロー製のトッププレートとトッププレート覆いのアルミニウム金属質材料とが直接的に接触する部分が存在することとなったためと考えられる。
【符号の説明】
【００８５】
１…トッププレート覆い
４…紙
５…第１のアルミニウム箔
７…第２のアルミニウム箔
１０…保護コート層
１１…開口
１２、１３…切れ目（開口補助線）
２１…ガスレンジ
２２…トッププレート
２３…ガスバーナー
尚、各図中同一符号は同一又は相当部分を示す。
【図１】
2018091602.tif 000004
【図２】
2018091602.tif 000005
【図３】
2018091602.tif 000006
【図４】
2018091602.tif 000007
【図５】
2018091602.tif 000008
【図６】
2018091602.tif 000009